(57)【要約】【課題】カーペットの織規格を限定することなく、カーペット本来の優れた意匠性の自由度を制限することなく、塵や埃の舞い上がりを抑制できるカーペットを提供することを目的とする。【解決手段】本発明のカ−ペットは、パイル糸と基布からなる表皮層と、バッキング層とを含むカ−ペットにおいて、基布から上のパイル糸に粘着剤が固着していることを特徴とする。さらに、前記粘着剤は、アクリルシリコーン樹脂、ポリウレタン樹脂、アクリル樹脂、酢酸ビニル樹脂、ポリエステル樹脂からなる群から選択されるのが好ましい。【選択図】なし【特許請求の範囲】
【請求項１】
パイル糸と基布からなる表皮層と、バッキング層とを含むカ−ペットにおいて、基布から上のパイル糸に粘着剤が固着していることを特徴とするカ−ペット。
【請求項２】
前記粘着剤が、アクリルシリコーン樹脂、ポリウレタン樹脂、アクリル樹脂、酢酸ビニル樹脂、ポリエステル樹脂からなる群から選択される請求項１に記載のカーペット。
【請求項３】
前記粘着剤が０．５〜８ｇ／ｍ２（乾燥重量）カ−ペットに固着している請求項１または２に記載のカ−ペット。
【発明の詳細な説明】
【技術分野】
【０００１】
本発明は、室内に浮遊する塵や埃が重力により落下することで床面に敷かれたカーペットに付着したのち、歩行等による舞い上がりを抑制できるカーペットに関する。
【背景技術】
【０００２】
カーペットは意匠や美観といった価値とともに、保温、防音、防滑性等その居住安全性が高く評価されて普及している。また、昨今のＰＭ２．５に対する関心の高まりから、室内に浮遊する塵や埃量の低減に対する関心が高まっている。
【０００３】
ところで、タフテッドカーペットは、パイル糸及びパイル糸の間に室内の塵や埃を取り込むことが従来から知られている。一旦取り込んだ塵や埃は、日常の掃除、例えば雑巾による拭き取りや掃除機での吸引によって除去できることが求められている。このことから、カーペットは歩行によって取り込んだ塵や埃を舞い上がらせているのではないかとの懸念もある。
【０００４】
特許文献１には、タフテッドカーペットのパイルを、単糸繊度が５〜３０ｄＴｅｘ及び１００〜５００ｄＴｅｘの範囲から少なくとも２種類以上の太さの異なる捲縮糸を、総繊度１８００〜３６００ｄＴｅｘの範囲で、撚り数４０〜２５０Ｔ／ｍの撚糸にして形成することで、埃ばかりでなく肉眼で見えない１０μｍ以下の微粒子（浮遊物質）も取り込むことができ保持能力が高いことが記載されている。
【先行技術文献】
【特許文献】
【０００５】
【特許文献１】特開２０１２−２５１４１７号公報
【発明の概要】
【発明が解決しようとする課題】
【０００６】
しかしながら、特許文献１の技術は、カーペットをある特定の範囲の規格に限定することで微粒子の再浮遊を抑制するものであるが、織規格が限定されてしまう。
【０００７】
本発明は、かかる技術的背景に鑑みてなされたものであって、カーペットの織規格を限定することなく、カーペット本来の優れた意匠性の自由度を制限することなく、塵や埃の舞い上がりを抑制できるカーペットを提供することを目的とする。
【課題を解決するための手段】
【０００８】
前記目的を達成するために、本発明は以下の手段を提供する。
【０００９】
［１］パイル糸と基布からなる表皮層と、バッキング層とを含むカ−ペットにおいて、基布から上のパイル糸に粘着剤が固着していることを特徴とするカ−ペット。
【００１０】
［２］前記粘着剤が、アクリルシリコーン樹脂、ポリウレタン樹脂、アクリル樹脂、酢酸ビニル樹脂、ポリエステル樹脂からなる群から選択される前項１に記載のカーペット。
【００１１】
［３］前記粘着剤が０．５〜８ｇ／ｍ２（乾燥重量）カ−ペットに固着している前項１または２に記載のカ−ペット。
【発明の効果】
【００１２】
［１］の発明では、パイル糸と基布からなる表皮層と、バッキング層とを含むカ−ペットにおいて、基布から上のパイル糸に粘着剤が固着しているので、カーペットのうえに落下した塵や埃は、パイル糸に固着している粘着剤にくっ付くので塵や埃の舞い上がりを抑制できる。また、従来のカーペットでは塵や埃はパイル糸の根元付近に徐々に集まる傾向があるが、パイル糸に固着している粘着剤のおかげでパイル糸の根元に塵や埃が集まるのを抑制できる。
【００１３】
［２］の発明では、前記粘着剤が、アクリルシリコーン樹脂、ポリウレタン樹脂、アクリル樹脂、酢酸ビニル樹脂、ポリエステル樹脂からなる群から選択され、優れた粘着力を発揮するので、十分に塵や埃の舞い上がりを抑制できる。
【００１４】
［３］の発明では、前記粘着剤が０．５〜８ｇ／ｍ２（乾燥重量）カ−ペットに固着しているので、十分に塵や埃の舞い上がりを抑制できる。しかも、日常の掃除、例えば雑巾による拭き取りや掃除機での吸引によって十分塵や埃を除去できる。
【発明を実施するための最良の形態】
【００１５】
本発明に係るカーペットの一実施形態のカーペットは、パイル糸と基布からなる表皮層と、バッキング層とを含むカ−ペットにおいて、基布から上のパイル糸に粘着剤が固着している。カーペットのパイル糸のカーペット表面側から、粘着剤を含む溶液を塗布し、加熱乾燥したカーペットを例示できる。カーペットの上に落下した塵や埃は、歩行時の足等の動きにより発生する風圧ばかりでなく、踵の着地による衝撃及び足先がカーペットのパイル面を蹴ることになり、空気中に塵や埃が舞い上がる。すなわち、踵の着地による衝撃がパイル糸を変形させながら、パイル糸に含まれる空気と一緒に塵や埃を押出し、続いて踵が離れることによるパイル糸の復元によって、さらに塵や埃が舞い上がる。本発明によれば、カーペットの上に落下した塵や埃は、パイル糸に固着している粘着剤にくっ付くので、足等の動きにより発生する風圧や、踵の着地による衝撃及び踵が離れることによるパイル糸の復元力による塵や埃の舞い上がりを抑制できる。
【００１６】
本発明に使用するパイル糸の素材としては特に限定されるものではなく、ポリエステル繊維、ポリアミド繊維、ポリプロピレン繊維、アクリル繊維、レ−ヨン繊維等の繊維からなるもの等を好適に使用でき、その他麻、綿、羊毛等の天然繊維からなるもの等も使用できる。パイルの形態としてもカットパイルであっても、ル−プパイルであってもよい。パイル糸の目付は２００〜２０００ｇ／ｍ２に設定するのが好ましい。２００ｇ／ｍ２未満ではカ−ペットとしての機能の劣ったものとなり、好ましくない。
【００１７】
本発明に使用する基布としては、織基布、不織布等特に限定はしないが、一般に家庭等で使用されるカーペットに用いられる基布としては、ポリプロピレン製の織基布が好ましく使用されている。
【００１８】
本発明の粘着剤としては、例えば、アクリルシリコーン樹脂、ポリウレタン樹脂、アクリル樹脂、酢酸ビニル樹脂、ポリエステル樹脂等を挙げることができる。これらのうちの少なくとも１種が、水との間でエマルジョン状態を形成させるのがより好ましい。この水分散液に、分散剤、増粘剤などの各種添加剤を配合してもよい。なかでもアクリルシリコーン樹脂、ポリウレタン樹脂、アクリル樹脂が好ましい。
【００１９】
パイル糸に粘着剤を付与する方法は、スプレー法、コーティング法、プリント法など従来からある方法で塗布し、加熱乾燥すればよい。固着する場所については、パイル表面からパイル糸の根元まで固着されるのがよい。
【００２０】
粘着剤のカーペットへの固着量は、０．５〜８ｇ／ｍ２（乾燥重量）の範囲が好ましい。この範囲にすることで、十分に塵や埃の舞い上がりを抑制できる。しかも、日常の掃除、例えば雑巾による拭き取りや掃除機での吸引によって十分塵や埃を除去できる。さらに好ましくは、１〜５ｇ／ｍ２（乾燥重量）の範囲である。
【００２１】
次に、バッキング層としては、パイル糸と基布とを固定できる樹脂組成物やゴム組成物であれば特に限定されず、例えば樹脂組成物の樹脂成分としてはアクリル系、ウレタン系、ポリ塩化ビニル、ポリエチレン、ポリプロピレン、エチレン−酢酸ビニル共重合体（ＥＶＡ）等の樹脂が挙げられる。ゴム組成物のゴム成分としてはＳＢＲ（スチレン−ブタジエン）、ＮＢＲ（アクリロニトリル−ブタジエンゴム）ＭＢＲ（メチルメタクリレート−ブタジエンゴム）あるいは天然ゴム等が挙げられる。
【実施例】
【００２２】
次に、本発明の具体的な実施例について説明するが、本発明はこれらの実施例のものに特に限定されるものではない。なお、粉塵の舞い上がり試験による結果を表１に示す。
【００２３】
＜使用材料＞
基布・・・縦糸と横糸の両方ともポリプロピレン繊維からなる織基布（縦糸密度１８本／インチ、横糸密度１３本／インチ、目付８０ｇ／ｍ２）
パイル糸・・・ポリプロピレン繊維（１４００ｄｔｅｘ）からなるパイル糸をタフティング機で基布に植え込む（パイル長７．０ｍｍ（カットパイル）、パイル目付３５０ｇ／ｍ２）
バッキング層・・・ＳＢＲラテックス（充填剤として炭酸カルシウム）
【００２４】
＜実施例１＞
水１００重量部にアクリルシリコーン樹脂を３重量部分散した粘着剤水溶液をスプレーにてパイル表面に薄く塗布し、１５０℃の温度で８分間乾燥処理してパイル糸のカーペット表面側に粘着剤を１．２ｇ／ｍ２（乾燥重量）固着したカーペットを得た。
【００２５】
なお、表１には、実施例１の粉塵の舞い上がり試験のうち、床からの３０ｃｍの高さの粒子数を示す。表２には、比較例１の粉塵の舞い上がり試験のうち、床からの３０ｃｍの高さの粒子数を示す。表３には、実施例１の粉塵の舞い上がり試験のうち、床からの１００ｃｍの高さの粒子数を示す。表４には、比較例１の粉塵の舞い上がり試験のうち、床からの１００ｃｍの高さの粒子数を示す。参考としてフローリング床での粉塵の舞い上がり試験のうち、床からの３０ｃｍの高さ、床からの１００ｃｍの高さの粒子数を、表５、表６にそれぞれ示す。ここで、各表に記載の粒径（μｍ）、例えば「１以上」は、粒径が１μｍ以上の粒径すべてを意味し、時間（秒）「０」とは測定開始の時点を表し、例えば「３０〜６０」は３０秒を超えてから６０秒までを意味する。
【００２６】
【表１】
2017099617.tif 000002
【００２７】
【表２】
2017099617.tif 000003
【００２８】
【表３】
2017099617.tif 000004
【００２９】
【表４】
2017099617.tif 000005
【００３０】
＜比較例１＞
実施例１で、粘着剤水溶液をスプレー塗布させる前のカーペットを比較例１とした。すなわち、カーペットのパイル糸または基布表面のいずれにも粘着剤が固着していない。
【００３１】
【表５】
2017099617.tif 000006
【００３２】
【表６】
2017099617.tif 000007
【００３３】
＜粉塵の舞い上がり試験評価法＞
クリーンブース内に敷設したカーペットの上を人が歩行し、歩行中及び歩行後に舞い上がる粉塵の数を測定して評価した。測定した値から１Ｌ当たりの粉塵の数を算出した。
（測定実験室及び測定環境）
クリーンブースの大きさ：２００ｃｍ×３００ｃｍ×２００ｃｍ
室内温度：２２±２℃
室内湿度：５５±５％Ｒ．Ｈ．
敷設カーペット面積：２５０ｃｍ×５０ｃｍ
【００３４】
（測定機器及び条件）
パーティクルカウンター：ＭｅｔＯｎｅ社Ａ２４００
吸引量：２８．３Ｌ／分
測定粒子径：１μｍ以上
クリーンブース内敷設カーペットの中央部で、床面から高さ３０ｃｍと１００ｃｍにパーティクルカウンターの吸引口を設置。
【００３５】
（試験カーペット）
パイル糸：ポリプロピレン繊維（総繊度１４００ｄｔｅｘ）
パイル長：７．０ｍｍ（カットパイル）
パイル目付：３５０ｇ／ｍ２
基布：ポリプロピレン繊維
【００３６】
（試験用粉塵）
試験用粉塵１．５ｇ（粉とコットンリンタ（綿）の重量割合が１：１で、粉はJIS  Z  ８９０１試験用粉体１の１１種を用いた。）
【００３７】
（歩行条件）
歩行者：成人男性１名（身長１６５ｃｍ、体重６０Ｋｇ）
歩行者着衣：長袖の上着に長ズボン
歩行速度：５０ｃｍ／秒
歩行時間：１分
【００３８】
（試験）
１）測定前準備
（イ）クリーンブース内に試験カーペットを敷設する。
（ロ）掃除機（パナソニック社製ＭＣ−Ｍ６）を用い試験カーペット上を吸引掃除（２往復）する。
２）ブランク測定（試験用粉塵を用いずに測定）
（イ）クリーンブース内を測定環境の条件に調整する。
（ロ）カーペット上を並行歩行する。（歩行後はそのまま留まる。）
３）試験用粉塵の舞い上がり測定
（イ）上記２）ブランク測定の後、試験カーペット上を吸引掃除（２往復）する。
（ロ）カーペット上に試験用粉塵を均一に散布し、塩化ビニル製のローラーで試験用粉塵をカーペット上に固着させる。
（ハ）クリーンブース内を測定環境の条件に調整する。
（ニ）カーペット上を並行歩行する。（歩行後はそのまま留まる。）
（イ）〜（ニ）を１セットとし、３セット繰返し。
４）計測
測定機器及び条件の下、並行歩行開始と同時にパーティクルカウンターを用いて５分経過するまで、３０秒間隔で計測した。
【００３９】
表１と表２から明らかなように、床からの高さが３０ｃｍで測定した粉塵の舞い上がり試験の結果は、粒径が１μｍ以上、５分間の粉塵の舞い上がり量は、実施例１は比較例１にくらべ７５％程に減少した。また、床からの高さが１００ｃｍで測定した粉塵の舞い上がり試験の結果も、表３と表４から分かるように、７５％程に減少した。このように本発明のカーペットは、室内空間内の粉塵量の低減に優れた効果を発揮する。ところで、カーペットを敷設しないフローリング床での同様の試験結果は、表５と表６から分かるように実施例１に比べ粉塵の舞い上り量は大幅に大きかった。
【産業上の利用可能性】
【００４０】
塵や埃の舞い上がりを抑制できるカーペットは、一般家庭のみならず、事務所で敷設されるカーペットとして利用できる。